(57)【要約】【課題】  基板が均一の材質で構成されていない場合でも、近接効果を正確に評価することができるリソグラフィ評価方法を提供すること。【解決手段】  リソグラフィ評価方法は、シリコン基板１と、シリコン基板１１上の酸化シリコン膜１２と、酸化シリコン膜１２中のＣｕ配線層１３，１４とを含む配線構造とを備えた基板を用意する工程（ステップＳ１）と、該基板を複数の評価対象領域に区分する工程（ステップＳ２）と、各評価対象領域下の配線層数と臨界配線層数とを比較して、各評価対象領域における近接効果を評価する工程（ステップＳ３）とを有する。【選択図】      図４
2005159029.tif 000002
【特許請求の範囲】
【請求項１】
半導体基板と、該半導体基板上に形成され、少なくとも一つ以上の配線層を含む配線構造とを備えた基板を用意する工程と、
前記基板を複数の評価対象領域に区分する工程と、
前記配線構造に係る属性の値を予め取得しておき、該配線構造に係る属性の値に基づいて、前記複数の評価対象領域におけるそれぞれの近接効果を評価する工程と
を有することを特徴とするリソグラフィ評価方法。
【請求項２】
前記配線構造に係る前記属性の値は、前記配線構造中の配線層の層数および配線層の厚さの少なくとも一方であることを特徴とする請求項１に記載のリソグラフィプロセスの評価方法。
【請求項３】
前記配線構造に係る前記属性の値は、前記基板の表面からｉ番目の配線層の深さ位置をＰｉ、該Ｐｉに与えられた重み係数をｋｉとした場合、Ｐｉ×ｋｉのｉについての総和で与えられる、前記配線構造中の配線層の層数であることを特徴とする請求項１に記載のリソグラフィ評価方法。
【請求項４】
前記複数の評価対象領域における近接効果を評価する工程の結果に基づいて、前記基板上に形成されるレジストパターンの寸法誤差を見積もる工程をさらに有することを特徴とする請求項１ないし３のいずれか１項に記載のリソグラフィ評価方法。
【請求項５】
半導体基板と、該半導体基板上に形成され、少なくとも一つ以上の配線層を含む配線構造とを備えた基板を用意する工程と、
前記配線構造中の配線層の層数および配線層の厚さに係る属性と、前記基板上に形成されたレジストに荷電粒子ビームを照射したときに、前記配線構造で反射された荷電粒子の前記基板表面における反射エネルギーに係る属性との関係を予め取得しておき、前記配線構造中の配線層の層数および配線層の厚さに係る属性と前記荷電粒子の前記基板表面における反射エネルギーに係る属性との関係に基づいて、荷電粒子ビームを用いたリソグラフィプロセスにより前記基板上に形成されるレジストパターンの寸法誤差と、前記配線構造中の配線層の層数および配線層の厚さに係る属性の値との関係を取得する工程と
を有することを特徴とするリソグラフィ評価方法。
【請求項６】
前記荷電粒子の前記基板表面における反射エネルギーに係る属性は、前記荷電粒子ビームの後方散乱径または後方散乱係数であることを特徴とする請求項５に記載のリソグラフィ評価方法。
【請求項７】
前記配線構造中の配線層の層数を第１の座標軸、前記配線構造中の配線層の厚さを第２の座標軸、前記基板上に形成されるレジストに荷電粒子ビームを照射したときに、前記配線構造で反射された荷電粒子の前記基板表面における反射エネルギーに係る属性を第３の座標軸とする三つの座標軸で規定される３次元空間内に、前記配線構造で反射された荷電粒子の前記基板表面における反射エネルギーに係る属性の、前記配線構造中の配線層の層数および厚さの依存性を表現する工程をさらに有することを特徴とする請求項５または６項に記載のリソグラフィ評価方法。
【請求項８】
前記配線構造中の配線層の層数および配線層の厚さに係る属性と前記配線構造で反射された荷電粒子の前記基板表面における反射エネルギーに係る属性との関係を取得する工程は、
前記配線構造で反射された荷電粒子の前記基板表面における反射エネルギーに係る属性の前記配線構造中の配線層の層数の依存性を取得する工程と、前記配線構造で反射された荷電粒子の前記基板表面における反射エネルギーに係る属性の前記配線構造中の配線層の厚さの依存性を取得する工程とを含むことを特徴とする請求項５または６記載のリソグラフィ評価方法。
【請求項９】
前記配線構造中の配線層の層数および配線層の厚さに係る属性と前記配線構造で反射された荷電粒子の前記基板表面における反射エネルギーに係る属性との関係に基づいて、前記配線構造で反射された荷電粒子の前記基板表面における反射エネルギーに係る属性の値が所定値を超える、前記配線構造中の配線層の層数および配線層の厚さに係る属性の値を抽出し、該抽出した配線構造中の配線層の層数および配線層の厚さに係る属性の値に対応した前記配線構造中の配線層の層数および厚さを算出する工程をさらに有することを特徴とする請求項５ないし８のいずれか１項に記載のリソグラフィ評価方法。
【請求項１０】
半導体基板と、該半導体基板上に形成され、少なくとも一つ以上の配線層を含む配線構造とを備えた基板を用意する工程と、
前記基板を複数の評価対象領域に区分する工程と、
荷電粒子ビームを用いたリソグラフィプロセスにより前記基板上に形成されるレジストパターンの寸法誤差と、前記配線構造中の配線層の層数および配線層の厚さに係る属性の値との関係に基づいて、前記複数の評価対象領域のそれぞれにおける近接効果を評価する工程と
を有することを特徴とするリソグラフィ評価方法。
【請求項１１】
荷電粒子ビームを用いたリソグラフィプロセスにより前記基板上に形成されるレジストパターンの寸法誤差と、前記配線構造中の配線層の層数および配線層の厚さに係る属性の値との関係は、請求項５ないし９のいずれ１項に記載のリソグラフィ評価方法における、配線構造中の配線層の層数および配線層の厚さに係る属性と前記配線構造で反射された荷電粒子の基板表面における反射エネルギーに係る属性との関係を取得する工程を用いて取得されることを特徴とする請求項１０に記載のリソグラフィ評価方法。
【請求項１２】
半導体基板と、該半導体基板上に形成され、少なくとも一つ以上の配線層を含む配線構造とを備えた基板を用意する工程と、
前記基板を複数の評価対象領域に区分する工程と、
前記基板上に形成されたレジストに荷電粒子ビームを照射したときに、前記配線構造で反射された荷電粒子の前記基板表面における反射エネルギーに係る属性を取得する工程と、
前記取得した前記属性の値に基づいて、前記複数の評価対象領域のそれぞれにおける近接効果を評価する工程と、
前記評価した近接効に基づいて、前記レジストからなるレジストパターンの寸法が所定の寸法になるように、前記レジストパターンを補正する工程と
を有することを特徴とするフォトリソグラフィプロセス。
【請求項１３】
前記レジストパターンを補正する工程は、前記レジストパターンの寸法または前記レジストの露光量を変更することで行うことを特徴とする請求項１２に記載のフォトリソグラフィプロセス。
【請求項１４】
コンピュータに、半導体基板と、該半導体基板上に形成され、少なくとも一つ以上の配線層を含む配線構造とを備えた基板に係るデータを読み込ませる手順と、
前記基板を複数の評価対象領域に区分させる手順と、
前記配線構造中の配線層の層数および配線層の厚さに係る属性の値を予め取得させ、前記複数の評価対象領域におけるそれぞれの近接効果を評価させる手順とを実行させるためのプログラム。
【請求項１５】
コンピュータに、半導体基板と、該半導体基板上に形成され、少なくとも一つ以上の配線層を含む配線構造とを備えた基板に係るデータを読み込ませる手順と、
前記配線構造中の配線層の層数および配線層の厚さを含む、前記配線構造中の配線層の層数および配線層の厚さに係る属性と、前記基板上に形成されたレジストに荷電粒子ビームを照射したときに、前記配線構造で反射された荷電粒子の前記基板表面における反射エネルギーに係る属性との関係を予め取得しておき、前記配線構造中の配線層の層数および配線層の厚さに係る属性と前記荷電粒子の前記基板表面における反射エネルギーに係る属性との関係に基づいて、荷電粒子ビームを用いたリソグラフィプロセスにより前記基板上に形成されるレジストパターンの寸法誤差と、前記配線構造中の配線層の層数および配線層の厚さに係る属性の値との関係を取得させる手順とを実行させるためのプログラム。
【発明の詳細な説明】
【技術分野】
【０００１】
本発明は、半導体技術におけるリソグラフィ評価方法、リソグラフィプロセスおよびプログラムに関する。
【背景技術】
【０００２】
電子ビームを用いた露光プロセスにおいて生じる散乱として、レジスト内に入射した電子ビームが多重散乱を受けて前方に拡がる前方散乱と、レジスト下の基板に到達した電子が該基板表面で反射して再度レジストに入射する後方散乱とがある。
【０００３】
これらの前方散乱および後方散乱により、電子ビームが照射されなかった領域のレジストにまで電子が散乱する。その結果、電子ビームが照射されなかった領域のレジストまで感光される。この現象は、特に、パターンが密集してパターン同士が近接している場合に顕著になるため、近接効果と呼ばれている。
【０００４】
近接効果を抑制するための種々の方法が提案されている（例えば、特許文献１−３）。これらの従来の方法では、パターンが描画されるべき基板が、均一の材質で構成されていることが前提条件となっている。
【０００５】
その理由は、基板が均一の材質で構成されていない仮定しない場合、材質毎に露光条件等が変わるために、露光データおよび補正データの量が膨大になるからである。露光データおよび補正データの量が膨大になると、非常に処理時間がかかり、実用的な方法でなくなる。
【０００６】
ところが、半導体基板上には、各種の成膜プロセスを経て、ＳｉＯ2 膜、アルミニウム（Ａｌ）膜、チタン（Ｔｉ）膜、タングステン（Ｗ）膜、銅（Ｃｕ）膜等の種々の膜が形成される。さらに、これらの膜が種々の加工工程を経ることで、配線パターンおよびビア（ｖｉａ）パターン等の各種パターンが形成される。すなわち、実際の基板（半導体基板および各種パターン）が均一の材質で構成されていることはあり得ない。
【０００７】
実際の基板に対して上記従来の方法を用いて露光を行う場合、基板上のそれぞれの下地の材質に合わせて露光条件が決められるのではなく、便宜上、実際の基板が均一の材質から構成されているものと仮定して、露光条件が決められる。
【０００８】
このため、基板からの電子の後方散乱強度の不均一により、基板上のある場所では近接効果は正確に評価されるが、別のある場所では近接効果は正確に評価されなくなるという問題が生じる。特に、下層（下地）に、ＣｕやＷ等の重金属で構成された配線層が存在する場所では、後方散乱強度がその他の場所よりも異常に大きくなるため、近接効果の評価は不正確になりやすい。
【０００９】
近接効果が正確に評価されない領域では、近接効果補正が不十分となる。その結果、近接効果が正確に評価されない領域上には、所望通りの寸法を有するパターンが形成されないなどの構造不良が生じる。
【特許文献１】特開平０９−１８６０５８号公報
【特許文献２】特開平０７−０７８７３７号公報
【特許文献３】特開平１０−２７５７６２号公報
【発明の開示】
【発明が解決しようとする課題】
【００１０】
本発明の目的は、基板が均一の材質で構成されていない場合でも、近接効果を正確に評価できるリソグラフィ評価方法、リソグラフィプロセスおよびプログラムを提供することにある。
【課題を解決するための手段】
【００１１】
本願において開示される発明のうち、代表的なものの概要を簡単に説明すれば下記の通りである。
【００１２】
すなわち、上記目的を達成するために、本発明に係るリソグラフィ評価方法は、半導体基板と、該半導体基板上に形成され、少なくとも一つ以上の配線層を含む配線構造とを備えた基板を用意する工程と、前記基板を複数の評価対象領域に区分する工程と、前記配線構造に係る属性の値を予め取得しておき、該配線構造に係る属性の値に基づいて、前記複数の評価対象領域におけるそれぞれの近接効果を評価する工程とを有することを特徴とする。
【００１３】
本発明に係る他のリソグラフィ評価方法は、半導体基板と、該半導体基板上に形成され、少なくとも一つ以上の配線層を含む配線構造とを備えた基板を用意する工程と、前記配線構造中の配線層の層数および配線層の厚さに係る属性と、前記基板上に形成されたレジストに荷電粒子ビームを照射したときに、前記配線構造で反射された荷電粒子の前記基板表面における反射エネルギーに係る属性との関係を予め取得しておき、前記配線構造中の配線層の層数および配線層の厚さに係る属性と前記荷電粒子の前記基板表面における反射エネルギーに係る属性との関係に基づいて、荷電粒子ビームを用いたリソグラフィプロセスにより前記基板上に形成されるレジストパターンの寸法誤差と、前記配線構造中の配線層の層数および配線層の厚さに係る属性の値との関係を取得する工程とを有することを特徴とする。
【００１４】
本発明に係る他のリソグラフィ評価方法は、半導体基板と、該半導体基板上に形成され、少なくとも一つ以上の配線層を含む配線構造とを備えた基板を用意する工程と、前記基板を複数の評価対象領域に区分する工程と、荷電粒子ビームを用いたリソグラフィプロセスにより前記基板上に形成されるレジストパターンの寸法誤差と、前記配線構造中の配線層の層数および配線層の厚さに係る属性の値との関係に基づいて、前記複数の評価対象領域のそれぞれにおける近接効果を評価する工程とを有することを特徴とする。
【００１５】
本発明に係るリソグラフィプロセスは、半導体基板と、該半導体基板上に形成され、少なくとも一つ以上の配線層を含む配線構造とを備えた基板を用意する工程と、前記基板を複数の評価対象領域に区分する工程と、前記基板上に形成されたレジストに荷電粒子ビームを照射したときに、前記配線構造で反射された荷電粒子の前記基板表面における反射エネルギーに係る属性を取得する工程と、前記取得した前記属性の値に基づいて、前記複数の評価対象領域のそれぞれにおける近接効果を評価する工程と、前記見積もった近接効に基づいて、前記レジストからなるレジストパターンの寸法が所定の寸法になるように、前記レジストパターンを補正する工程とを有することを特徴とする。
【００１６】
本発明に係るプログラムは、コンピュータに、半導体基板と、該半導体基板上に形成され、少なくとも一つ以上の配線層を含む配線構造とを備えた基板に係るデータを読み込ませる手順と、前記基板を複数の評価対象領域に区分させる手順と、前記配線構造中の配線層の層数および配線層の厚さに係る属性の値を予め取得させ、前記複数の評価対象領域におけるそれぞれの近接効果を評価させる手順とを実行させるためのものである。
【００１７】
本発明に係る他のプログラムは、コンピュータに、半導体基板と、該半導体基板上に形成され、少なくとも一つ以上の配線層を含む配線構造とを備えた基板に係るデータを読み込ませる手順と、前記配線構造中の配線層の層数および配線層の厚さを含む、前記配線構造中の配線層の層数および配線層の厚さに係る属性と、前記基板上に形成されたレジストに荷電粒子ビームを照射したときに、前記配線構造で反射された荷電粒子の前記基板表面における反射エネルギーに係る属性との関係を予め取得しておき、前記配線構造中の配線層の層数および配線層の厚さに係る属性と前記荷電粒子の前記基板表面における反射エネルギーに係る属性との関係に基づいて、荷電粒子ビームを用いたリソグラフィプロセスにより前記基板上に形成されるレジストパターンの寸法誤差と、前記配線構造中の配線層の層数および配線層の厚さに係る属性の値との関係を取得させる手順とを実行させるためのものである。
【００１８】
本発明の上記ならびにその他の目的と新規な特徴は、本明細書の記載および添付図面によって明らかになるであろう。
【発明の効果】
【００１９】
本発明によれば、基板が均一の材質で構成されていない場合でも、近接効果を正確に評価できるリソグラフィ評価方法、リソグラフィプロセスおよびプログラムを実現できるようになる。
【発明を実施するための最良の形態】
【００２０】
以下、図面を参照しながら本発明の実施形態を説明する。
【００２１】
（第１の実施形態）
まず、本実施形態の電子ビームリソグラフィプロセスの評価方法の概要について説明する。
【００２２】
下記の式（１）は、近接効果を定量的に評価するための式である。
【００２３】
f(r) = 1/(1+η)π・{1/βf2・exp(-r2/βf2) + η/βb2・exp(-r2/βb2)}…式（１）
式（１）は描画強度関数(ＥＩＤ関数)と呼ばれている。式（１）の各パラメータの意味は下記の通りである。
【００２４】
βf：前方散乱径
βb：後方散乱径
η：後方散乱係数
図１に、シリコン基板１、酸化シリコン（ＳｉＯ2 ）膜２、Ｗ配線層３−６、Ａｌ配線層７を含む、評価対象の基板の断面図を示す。該基板上には、レジスト８が形成されている。酸化シリコン膜２、Ｗ配線層３−６およびＡｌ配線層７は配線構造を構成している。Ｗ配線層３−６の厚さはそれぞれ０．５μｍである。したがって、上記基板（配線構造）中には、Ｗ配線層の厚さが０μｍ、０．５μｍ、１．０μｍ、１．５μｍ、２．０μｍの四つの領域が存在する。
【００２５】
図２に、上記基板中のＷ配線層の厚さと後方散乱係数ηとの関係を示す。後方散乱係数ηのＷ配線層の厚さの依存性が、図２に示すような結果を示す理由は、次のように考えられる。すなわち、Ｗ配線層の厚さ（Ｗ配線層の層数）が増えると、レジスト８下の基板に到達し、該基板表面で反射して再度レジスト８内に入射する電子の量（反射エネルギー量）が増大し、その結果として、Ｗ配線層からの後方散乱による蓄積エネルギが増大するからだと考えられる。なお、Ｗ配線層の厚さが増えることは、言い換えれば、基板中のＷ配線層の密度が高くなることである。
【００２６】
したがって、図１の基板上にレジストパターンを形成する場合、後方散乱係数η（Ｗ配線層の厚さまたは密度）の増加に伴って、基板上に形成されるレジストパターンの実際の寸法と上記レジストパターンの設計寸法との差（寸法誤差）は大きくなる傾向を示す。
【００２７】
そこで、Ｗ配線層の厚さの違い等の下地パターンの寸法の違いによる、基板上に形成されるレジストパターンの実際の寸法と設計寸法との差を予め求めておけば、どのような下地パターン（下地構造）の場合に寸法誤差が大きく、近接効果補正の誤差が大きくなるか知ることができる。
【００２８】
後方散乱係数ηを変化せしめる主要因は、上述のように比較的原子量の大きな物質である。そのため、上記物質を使用している層の厚さと深さ方向の位置が既知であれば、寸法誤差が大きくなる箇所を特定できる。
【００２９】
一般に、配線層の材料には、Ｗ／Ｃｕ等のような原子量の大きな物質（重金属）が使用される。また、デバイスの世代毎に各配線層の厚さなどのデバイス構造は、デザインルールで定められている。デザインルールに従い各種デバイスは設計される。
【００３０】
したがって、デザインルールを参照することにより、当該リソグラフィプロセスにおける基板中に存在する重金属からなる配線層の層数もしくは厚さが分かり、さらにこれらの配線層の層数もしくは厚さから後方散乱係数ηを見積もることができ、ひいては近接効果補正の誤差の大きい箇所を知ることができる。
【００３１】
後方散乱係数ηは、配線層の基板表面からの深さの位置にも依存する。そのため、配線層の層数もしくは厚さに加えて、上記配線層の基板表面からの深さの位置も考慮することで、後方散乱係数ηをより正確に見積もることができる。
【００３２】
例えば、配線層の層数により後方散乱係数ηを見積もる場合、基板の表面からｉ番目の配線層の深さ位置をＰｉ、該Ｐｉに与えられた重み係数をｋｉとし、Ｐｉ×ｋｉのｉについての総和で与えられる値を、配線層の層数として使用する。後方散乱係数ηが大きくなる位置ほど大きな重み係数が与えられる。例えば、基板表面に近い位置ほど大きな重み係数が与えられる。
【００３３】
以下、本実施形態の電子ビームリソグラフィの評価方法について具体的に説明する。図３（ａ）は、評価対象の基板を示す平面図である。図３（ｂ）は、図３（ａ）の平面図のＡ−Ａ’断面図である。図４は、本実施形態の評価方法を示すフローチャートである。
【００３４】
まず、図３に示された基板が用意される（ステップＳ１）。該基板は、シリコン基板１１、酸化シリコン膜（層間絶縁膜）１２、１層目および２層目のＣｕ配線層１３，１４を備えている。上記基板の酸化シリコン膜１２上にはレジスト１５が形成されている。
【００３５】
シリコン基板１１の表面には、図示しない複数のトランジスタ等を含む微細構造が形成されている。Ｃｕ配線層１３，１４は、ダマシンプロセスにより形成される。Ｃｕ配線層１３，１４の厚さはそれぞれ０．３μｍである。
【００３６】
ここでは、簡単のため、上記微細構造の影響は考えない。上記微細構造の後方散乱係数ηへの影響は、Ｃｕ配線層１３，１４の後方散乱係数ηへの影響に比べて十分に小さいので、上記微細構造の影響を考えなくても、実用上支障はない。
【００３７】
図３では、１層の酸化シリコン膜１２が示されているが、実際には、各Ｃｕ配線層毎に酸化シリコン膜は形成される。したがって、図３の酸化シリコン膜１２は、実際には、３層のシリコン酸膜で構成されたものである。
【００３８】
レジスト１５は、露光、現像工程を経て、３層目のＣｕ配線層が埋め込まれる配線溝を酸化シリコン膜２の表面に形成するために使用されるレジストパターンとなる。
【００３９】
次に、図５に示すように、上記基板は、４×４の１６個の評価対象領域（単位領域）に区分される（ステップＳ２）。
【００４０】
ここでは、上記１６個の評価対象領域は、３種類の領域に分けられる。これらの３種類の領域は、Ｃｕ配線層の層数がゼロの領域Ｒ０、Ｃｕ配線層の層数が一つの領域Ｒ１およびＣｕ配線層の層数が二つの領域Ｒ２である。すなわち、上記１６個の評価対象領域はそれぞれＣｕ配線層の層数と関連付けられる。
【００４１】
上記Ｃｕ配線層の層数には、０または自然数（１，２，…）が選ばれ、図６に示すように、２．５層等の非自然数は選ばれない。言い換えれば、基板内部に存在するＣｕ配線層の層数が０または自然数となるように、上記１６個の評価対象領域は選ばれている。
【００４２】
Ｃｕ配線層１３，１４の材料であるＣｕはＳｉに比較して原子番号が大きいため、下地のＣｕ配線層の層数が異なると、後方散乱係数ηが大きく異なる。そのため、下地のＣｕ配線層の層数に応じて近接効果補正が適切に行われないと、設計通りの寸法を有するパターン（ここでは、３層目のＣｕ配線パターンを形成するためのレジストパターン）は形成されない。
【００４３】
評価対象の基板が得られるまでの工程履歴およびデバイスの設計デザインのデータに基づいて、上記基板内のＣｕ配線層１３，１４の層数（配線層数）の分布は、予め取得される。また、各領域Ｒ０，Ｒ１，Ｒ２における後方散乱係数ηは、周知のシミュレーションもしくは基礎実験等により予め求められる。さらに、後方散乱係数ηから各領域Ｒ０，Ｒ１，Ｒ２上に形成されるレジストパターンの実際の寸法と設計寸法との差（寸法誤差）も予め求められる。
【００４４】
上記寸法誤差は、主として基板中に存在するＣｕ配線層の層数（配線層数）によって決定される。図７に、寸法誤差と配線層数との関係を示す。ここでは、配線層数が１（臨界配線層数）を越えると、寸法誤差が許容寸法誤差を越えるとする。
【００４５】
次に、上記１６個の評価対象領域内の配線層数と臨界配線層数との大小関係が比較される（ステップＳ３）。
【００４６】
比較の結果、配線層数が臨界配線層数よりも大きい評価対象領域は、後方散乱係数ηが大きい領域なので、近接効果の影響が大きい領域、つまり、寸法誤差が許容範囲を超える評価対象領域と判断される。この場合、寸法誤差が許容範囲内に収まるまで（ステップＳ３でＹＥＳとなるまで）、近接効果補正が繰り返される。具体的な補正の仕方は第４の実施形態で説明する。
【００４７】
一方、配線層数が臨界配線層数以下の評価対象領域は、後方散乱係数ηが大きくないので、近接効果の影響が大きくない領域、つまり、寸法誤差が許容範囲内の評価対象領域と判断される。
【００４８】
以上の本実施形態の評価方法を用いることで、基板が均一の材質で構成されていない場合でも、近接効果（後方散乱係数η）のＷ配線層の厚さの依存性を利用することにより、基板上の近接効果の影響が大きい領域を正確に抽出することができる。さらに、本実施形態の評価方法は実施が容易なので、基板上の近接効果の影響が大きい領域を高速に抽出することができる。これにより、電子ビーム露光の近接効果補正を正確かつ高速に行えるようになる。
【００４９】
なお、本実施形態では、評価対象領域を配線層数と関連付けたが、Ｃｕ配線層の密度（配線層密度）と関連付けても構わない。
【００５０】
この場合、寸法誤差と配線層密度との関係が予め求めれ、各評価対象領域内の配線層密度と、寸法誤差が許容寸法誤差を越える配線層密度（臨界配線層密度）との大小関係が比較され、各評価対象領域における近接効果（寸法誤差）が評価されることになる。
【００５１】
上記変形例は、特に、配線層の厚さが層によって異なる場合に有効である。何故なら、配線層数が少ない評価対象領域内の配線層総厚が、配線層数が多い評価対象領域内の配線層総厚よりも厚い場合でも、後方散乱係数を正確に評価することができるからである。
【００５２】
また、本実施形態では、評価対象の基板中の重金属からなる配線層（重金属配線層）の層数が二つの場合について説明したが、評価対象の基板中の重金属配線層の層数が三つ以上の場合についても同様に実施できる。図８に、重金属配線層の層数が三つの基板の断面図、図９に重金属配線層の層数が三つの場合の寸法誤差と配線層数との関係を示す。図８および図９はそれぞれ図３（ｂ）および図７に相当するものである。図８において、参照符号１６はＣｕ配線層、参照符号１７はＣｕ配線層１６よりも厚い配線層を示している。配線層１７はＣｕ配線層もしくはＡｌ配線層である。
【００５３】
（第２の実施形態）
上述したように、図１の基板中のＷ配線層の層数（密度）が増加すると、基板から跳ね返ってくる電子の量（反射エネルギー量）が増大し、その結果として、下地からの後方散乱による蓄積エネルギが増大する。そして、後方散乱係数ηの増加に伴って、基板上に形成されるレジストパターンの実際の寸法と設計寸法との差（寸法誤差）は大きくなる。
【００５４】
したがって、レジスト下の基板内の構造（下地基板構造）と、該下地基板構造により生じせしめられる反射電子による反射エネルギー量との関係を求めておけば、基板が均一の材質で構成されていない場合でも、どのような下地配線構造の場合に反射エネルギー量が大きくなるか分かる。さらに、反射エネルギー量と寸法誤差との関係を求めておけば、基板上の近接効果が大きい領域を正確に抽出することができる。さらに、本実施形態の評価方法は実施が容易なので、基板上の近接効果の影響が大きい領域を高速に抽出することができる。これにより、電子ビーム露光の補正を正確かつ高速に行えるようになる。
【００５５】
そして、反射エネルギー量が大きくなる領域、つまり、近接効果による寸法誤差が許容値を超える領域については、余分相当分のエネルギー量を差し引いて露光を行うことにより、非常に精度良く所望の寸法を有するパターンを基板上に形成することが可能となる。
【００５６】
以下、本実施形態の電子ビームリソグラフィの評価方法について具体的に説明する。図１０は、評価対象の基板を示す断面図である。該基板は場所によってＷ配線層の厚さ（Ｗ配線層の層数）が異なる基板を示している。上記基板は、シリコン基板２１、酸化シリコン膜（層間絶縁膜）２２、Ｗ配線層２３−２６、Ａｌ配線層２７およびレジスト２８を備えている。Ｗ配線層２３−２６の厚さはそれぞれ０．５μｍである。
【００５７】
図１１は、電子線描画装置を用いて、上記基板上にレジスト２８からなるパターン（レジストパターン）を形成した場合に、Ｗ配線層の厚さ（Ｗ配線層の層数）によって後方散乱係数ηがどのように変化するかをシミュレーションにより調べた結果を示す図である。図１１の結果は、Ｗ配線層の厚さ（Ｗ配線層の層数）が増えると、言い換えると、基板中のＷ配線層の密度が高い領域ほど、基板から跳ね返ってくる電子の量が増大し、その結果として、後方散乱による蓄積エネルギが増大することを示している。
【００５８】
図１２は、他の評価対象の基板を示す断面図である。該基板は場所によってＷ配線層の深さが異なる基板を示している。なお、図１０と対応する部分には図１０と同一符号を付してあり、詳細な説明は省略する。
【００５９】
図１３は、電子線描画装置を用いて、上記基板上にレジスト２８からなるパターン（レジストパターン）を形成した場合に、Ｗ配線層の深さによって後方散乱係数ηがどのように変化するかをシミュレーションにより調べた結果を示す図である。図１３から、後方散乱係数ηはある深さの位置で極値を持つ変化を示すことが分かる。
【００６０】
これらの図１２，１３から、後方散乱係数（η）はＷ配線層の厚さ（Ｔｈ）の関数Ｆ１（Ｔｈ）として表すことができ、かつ、後方散乱係数（η）はＷ配線層の深さ位置（Ｄ）の関数Ｆ２（Ｄ）として表すことも可能であることが分かった。また、Ｆ１（Ｔｈ）はＴｈの多項式等の数式で、Ｆ２（Ｄ）はＤの多項式等の数式で近似できることも分かった。
【００６１】
図１４は、Ｗ配線層の厚さ（Ｔｈ）と後方散乱係数（η）との関係、および、Ｗ配線層の深さ位置（Ｄ）と後方散乱係数（η）との関係を同一図上に表記した図である。関数Ｆ１（Ｔｈ）および関数Ｆ２（Ｄ）が求まれば、後方散乱係数（η）はＷ配線層の厚さ（Ｔｈ）およびＷ配線層の深さ位置（Ｄ）の関数Ｆ（Ｔｈ，Ｄ）として表すことができる。Ｆ（Ｔｈ，Ｄ）はＴｈおよびＤの多項式等の数式で近似することが可能である。
【００６２】
この結果から、ある工程における基板（ウエハ）中のＷ配線層の厚さと深さが既知であると、電子線描画装置により上記基板上に電子を照射した場合の、基板からの電子の反射エネルギーの量を求めることができる。
【００６３】
ここで、基板からの電子の反射エネルギー（Ｅ）は、式（１）からＥ＝ｆ（η）と考えることができる。すなわち、前出の式は、
Ｅ＝Ｆ１’（Ｔｈ）、Ｅ＝Ｆ２’（Ｄ）、Ｅ＝Ｆ’（Ｔｈ，Ｄ）
と表記することができる。
【００６４】
以上の手順（シミュレーション）をフローで表したのが、図１５である。以下、図１５についてさらに説明する。まず、多層の金属配線層を含む配線構造を備えた評価対象の基板（ウエハ）が用意される（ステップＳ１１）。
【００６５】
次に、上記基板に関して、金属配線層の厚さと反射エネルギーとの関係、および、金属配線層の深さと反射エネルギーとの関係が、例えば周知のシミュレーションにより取得される（ステップＳ１２，Ｓ１３）。その後、必要であれば、反射エネルギーＥ（Ｔｈ）はＴｈの多項式で近似され（ステップＳ１２’)、反射エネルギーＥ（Ｄ）はＤの多項式で近似される（ステップＳ１３’)。
【００６６】
次に、取得された金属配線層の深さと反射エネルギーとの関係、および、取得された金属配線層の厚さと反射エネルギーとの関係から、基板からの電子の反射エネルギーの金属配線層の深さおよび深さの依存性が取得される（ステップＳ１４）。反射エネルギーＥ（Ｔｈ）およびＥ（Ｄ）を多項式で近似した場合には、反射エネルギーＥ（Ｔｈ，Ｄ）はＴｈおよびＤの多項式等で近似される。
【００６７】
Ｗ配線等の重金属配線を含む配線構造を備えた基板上にレジストパターンを形成する場合、基板からの電子の後方散乱強度、すなわち、基板からの電子の反射エネルギー（Ｅ）に対応した分だけ、設計寸法に対して誤差が生じることになる。
【００６８】
反射エネルギー（Ｅ）は、上述したように、基板中に存在するＷ配線層の厚さ（Ｔｈ）と深さ（Ｄ）とから見積もることができる。したがって、反射エネルギー（Ｅ）と基板上に形成されるレジストパターンの寸法誤差（δＣＤ）との関係を知ることができれば、基板中に存在するＷ配線層の厚さ（Ｔｈ）と深さ（Ｄ）とから、寸法誤差δＣＤを見積もることが可能となる。寸法誤差δＣＤを見積もることができれば、上記レジストパターンの形成時の露光工程を正確に行うことができる。すなわち、設計寸法に対して誤差が十分に小さいレジストパターンを形成することが可能となる。
【００６９】
先に示した図１４は、基板中の金属配線層の厚さ（Ｔｈ）をＸ軸、基板中の金属配線層の深さ（Ｄ）をＹ軸、基板からの電子の反射エネルギー量（Ｅ）をＺ軸とする３次元空間内（ＸＹＺ直交座標系）に、反射エネルギー量（Ｅ）の厚さ（Ｔｈ）および深さ（Ｄ）の依存性を表現したものであると言える。そして、該依存性は、下記の多項式の回帰曲線近似式を用いて表記することが可能である。
【００７０】
Ｅ＝Ｆ１（Ｔｈ），  Ｅ＝Ｆ２（Ｄ）。
【００７１】
したがって、図１４は、回帰曲線Ｅ＝Ｆ１（Ｔｈ）およびＥ＝Ｆ２（Ｄ）において、同一の反射エネルギー量を持つ点Ｅｉ同士を連結して、同一の反射エネルギー量である領域を表示した等高線図であると見ることができる。
【００７２】
次に、上記基板上に、設計寸法からのずれの量が許容範囲内の寸法を有するレジストパターンを形成することを考える。
【００７３】
まず、上記設計寸法からのずれ量が許容範囲外になるような基板からの反射エネルギーのしきい値（Ｅｔｈ）が決定される。上記回帰曲線とこのしきい値（Ｅｔｈ）とから、
Ｆ１（Ｔｈ）＞Ｅｔｈ，Ｆ２（Ｄ）＞Ｅｔｈ
なる条件を満たすＴｈ、Ｄが求められる。
【００７４】
上記条件を満たす金属配線層の厚さ（Ｔｈ）、金属配線層の深さ（Ｄ）を含む基板の領域上にレジストパターンを形成すると、設計寸法に対して許容誤差を超えたレジストパターンが形成されることになる。
【００７５】
（第３の実施形態）
図１６は、評価対象の基板を示す平面図である。図１７は、図１６の平面図のＢ−Ｂ’断面図である。図１６および図１７は、シリコン基板３１、酸化シリコン膜（層間絶縁膜）３２、１−３層目のＣｕ配線層３３−３５を含む基板を示している。該基板上には、レジスト３６が形成されている。
【００７６】
シリコン基板３１の表面には、図示しない複数のトランジスタ等の微細構造が形成されている。１−３層目のＣｕ配線層はダマシンプロセスにより形成されたものである。Ｃｕ配線層３３−３５の厚さはそれぞれ０．３μｍである。
【００７７】
レジスト３６は、露光、現像工程を経て、４層目のＣｕ配線層が埋め込まれる配線溝を酸化シリコン膜３２の表面に形成するために使用されるレジストパターンとなる。
【００７８】
評価対象の基板が得られるまでの工程履歴およびデバイスの設計デザインのデータに基づいて、上記基板内のＣｕ配線層の層数（配線層数）の分布が求められる。
【００７９】
次に、上記配線層数の分布から、上記基板は、図１８に示すように、４×４の１６個の領域（評価対象領域）に分けられる。
【００８０】
３層の多層配線層の場合、図１９に示すように、配線層Ｗ１−Ｗ３の間には、８種類の配置関係ｃｏｎｆｉｇ．１−８がある。
【００８１】
次に、上記１６個の評価対象領域は、その領域内のＣｕ配線層３３−３５の配置関係に応じて６つの領域（６つの単位領域）Ｒ１’−Ｒ６ ’に分けられる。
【００８２】
領域Ｒ１’は配置関係ｃｏｎｆｉｇ．１、領域Ｒ２’は配置関係ｃｏｎｆｉｇ．２、領域Ｒ３’は配置関係ｃｏｎｆｉｇ．３、領域Ｒ４’は配置関係ｃｏｎｆｉｇ．４、領域Ｒ５’は配置関係ｃｏｎｆｉｇ．５、領域Ｒ６’は配置関係ｃｏｎｆｉｇ．８をそれぞれ含む。
【００８３】
層間絶縁膜３２はＳｉＯ2 を主成分とする絶縁膜であり、配線材料であるＣｕはＳｉおよびＯに比較して原子番号が大きい。そのため、上記リソグラフィ工程の基板の各領域において、Ｃｕ配線層３３−３５の配置関係が異なると、下地のＣｕ配線層の密度や深さ等が異なるために、後方散乱径と後方散乱係数も異なる。下地のＣｕ配線層の配置関係に応じて近接効果補正が適切に行われないと、所定通りの寸法を有する描画パターン（ここでは、４層目のＣｕ配線パターンを形成するためのレジストパターン）は形成されない。
【００８４】
各配置関係ｃｏｎｆｉｇ．１−８における後方散乱径と後方散乱係数は、周知のシミュレーションや基礎実験等から求められる。
【００８５】
金属配線層は前述の如く電子を反射するため、金属配線層の深さおよび厚さに依存して、上層に塗布したレジストに与えられるエネルギーの量は変化する。
【００８６】
図２０は、本実施形態の基板中の配線層の厚さと後方散乱係数、本実施形態の基板中の配線層の深さと後方散乱係数との関係を同一グラフ上に表した図である。図２０は図１４に相当するであり、基板（ウエハ）上のある領域に存在する金属配線層の厚さおよび深さから、その領域における基板からの後方散乱係数η、すなわち基板からの電子の反射エネルギーの強さの等高線を等高線図である。
【００８７】
図２１は、配置関係ｃｏｎｆｉｇ．２−４の配線層が、図２０のどこの位置に該当するかを示した図である。図２１において、Ｐ２−Ｐ４はそれぞれ配置関係ｃｏｎｆｉｇ．２−４の配線層を示している。配線層の合計の厚さを図２０の横軸の厚さ、最上層の配線層の深さを図２０の縦軸の深さとした。図２１には、簡単のために、配置関係ｃｏｎｆｉｇ．２−４の配線層Ｗ１−Ｗ３しか示していないが、同様に、配置関係ｃｏｎｆｉｇ．１，５−８の配線層Ｗ１−Ｗ３についても示すことができる。
【００８８】
基板からの電子の反射エネルギーが強いと、すなわち、電子の後方散乱係数が大きければ、基板上に実際に形成されるレジストパターンの寸法の設計寸法からのずれ量（寸法誤差：δＣＤ）が大きくなる。
【００８９】
すなわち、δCD＝ｋ１＊η＋ｋ２なる関係がある。ここで、ｋ１およびｋ２はそれぞれ係数である。
【００９０】
このように、基板の後方散乱係数と、レジストパターンの寸法ずれ量（δＣＤ）との関係を予め求めておけば、図２０中において、どの様な下地基板構造（配置関係）の場合に、レジストパターンの寸法ずれ量δＣＤが大きいかを知ることできる。
【００９１】
形成すべきレジストパターンの寸法誤差から、該当する後方散乱係数の範囲を求めることは、前述の関係式から、可能である。該許容範囲外の後方散乱強度は、例えば、図２１中の領域Ａ１または領域Ａ２として表される。領域Ａ１に対応する許容寸法誤差は、領域Ａ２に対応する許容寸法誤差よりも厳しい。図２１において、領域Ａ２の場合、Ｐ４は領域Ａ２内に含まれているので、配置関係ｃｏｎｆｉｇ．４の配線層を含む領域上に形成される部分のレジストパターンの寸法ずれ量δＣＤは、許容寸法誤差よりも大きくなると予想される。
【００９２】
図２１内に、デザインルールや工程能力から求められたレジストパターンの寸法誤差値から、許容範囲外の後方散乱強度に対応した領域（許容範囲外領域）が設定される。許容範囲外領域内に、例えば図５や図１８に示したような評価対象領域（単位領域）に対応した領域があるか否かが判断される。許容範囲外領域内に存在する評価対象領域（単位領域）に対応する領域を危険個所領域（要注意点領域）と呼ぶことにする。
【００９３】
危険個所領域は、基板からの電子の反射エネルギー量が多い領域である。そのため、危険個所領域に対応した部分のレジストパターンの寸法は、設計寸法からずれ、許容誤差範囲を超える可能性が高い。
【００９４】
このように図２１は、基板中の電子の反射エネルギー量が多い領域が理解しやすく形で呈示される。また、図２１を用いることで、基板中の電子の反射エネルギー量が多い領域を容易に調べることができる。さらに、図２１を用いることで、危険個所領域が基板（ウエハ）上のどこに存在しうるかを速やかに確認することができる。
【００９５】
（第４の実施形態）
図２２は、本発明の第４の実施形態に係る電子ビームリソグラフィプロセスを示すフローチャートである。
【００９６】
製造するデバイス（製品）の世代毎に、配線層の厚さ等のデバイス寸法は、製品のデザインルールで定められている。そのため、デザインルールを参照することにより、各リソグラフィ工程における基板（ウエハ）中に存在する配線層の層数もしくは配線層の厚さ、および、配線層の深さ方向の位置が分かる。取得された配線層の層数もしくは配線層の厚さ、および、配線層の深さ方向の位置から、リソグラフィ工程の対象となっている基板が有している電子の反射エネルギーの強度が取得される。デバイス製造の際には、これら一連の工程がウエハフローと呼ばれる手順書に予め記述されている。
【００９７】
まず、上記ウエハフローを参照することにより、各リソグラフィー工程における、基板中に存在するＣｕ配線等の重金属からなる配線層の配置関係（下地基板構造）が調べられる（ステップＳ２１）。
【００９８】
次に、上記配線層の配置関係（下地基板構造）に基づいて、各リソグラフィ工程における基板が上述した複数の評価領域（単位領域）に区分される（ステップＳ２２）。
【００９９】
次に、各評価領域内の配線層の厚さおよび深さが調べられる（ステップＳ２３）。
【０１００】
次に、危険箇所領域に該当する評価領域が存在するか否かが判断される（ステップＳ２４）。具体的には、配線層の厚さおよび深さの基づいて、各評価領域における反射エネルギー（Ｅ）としきい値（Ｅｔｈ）との大小関係が調べられ、Ｅ＞Ｅｔｈの条件を満たす評価領域が危険箇所領域として抽出される。
【０１０１】
次に、上記手順書に基づいて、危険箇所領域として抽出された評価対象領域（単位領域）のなかに、マージンが少なく高い寸法精度が要求れるパターンが形成される領域（注意領域）のものがあるか否かが判断される（ステップＳ２５）。
【０１０２】
注意領域は、該注意領域上に形成されるパターンの寸法誤差が許容値を超える可能性が大きい領域である。したがって、注意領域が見つけられた場合、該注意領域上に形成されるパターン（修正対象パターン）に対して修正が施される（ステップＳ２７）。
【０１０３】
修正対象パターンの修正方法について以下に説明する。前述の如く、評価対象領域における基板からの電子の反射エネルギーの量は既知である。この反射エネルギーから上層のレジストパターンのずれる量（δＣＤ）が求められる。そこで、修正対象パターンの寸法を予めδＣＤ分に相当する分だけ変更しておくことで、基板からの電子の反射エネルギーがあっても、設計通りのレジストパターンを形成することができる。すなわち、注意領域上に描画されるパターン（描画パターン）を変更し、パターンデザインを変更するのである。また、描画パターンを変更する代わりに、注意領域上のレジストの露光量をδＣＤに相当する分だけ変更することでも、同様に、設計通りのレジストパターンを形成することができる。
【０１０４】
修正対象パターンの修正後は、ステップＳ２２に戻り、ステップＳ２５でＮｏが得られるまで、ステップＳ２２−Ｓ２６が繰り返される。
【０１０５】
基板上に存在する危険個所領域の場所を特定することができれば、レジストパターン形成後の検査工程で、危険個所領域を重点的にチェックすることにより、短時間で効率よく基板を検査することが可能となる。
【０１０６】
すなわち、基板上に座標を設定し、危険個所領域を特定するための座標を予め求めておくことで、レジストパターン形成後の検査工程において、上記危険個所領域を特定するための座標に対応した基板上の位置を重点的に調べることにより、短時間、かつ、効率的にレジストパターンの検査を行うことが可能となる。
【０１０７】
図２１（等高線図）は、基本的に、基板（ウエハ）中に存在する配線層の材質および深さ位置のみに依存して一意的に決定される。すなわち、図２１は、デバイスの世代毎に一意に決定される。そのため、図２１は、製造するデバイス（製品）の世代毎に作成すればよく、大量にある製品種毎に作成する必要はない。すなわち、図２１を求めるための計算もしくは実験は、１世代に１回行えば十分であり、何度も計算し直す必要はない。したがって、図２１を用いた評価方法は非常に効率的である。
【０１０８】
（第５の実施形態）
本実施形態では、全てがシミュレーションで行われる評価方法について説明する。
【０１０９】
今、ある世代のデバイス中の回路パターンを設計しているとする。世代毎のデザインルールは既に決定されているので、デザインルールを参照することにより、これから作ろうとしているデバイスの回路パターン中の各配線層の材質はもちろんのこと、厚さや深さ位置についても知ることができる。
【０１１０】
上記設計された回路パターンが形成された基板（ウエハ）は、上述した評価対象領域（単位領域）に分割される。その後、上記複数の評価対象領域内の既に形成された配線層の配置関係が、図２０の等高線図内にプロットされる。前述したとおり、これから形成される配線層が、基板内に既に形成された配線層から受ける影響に基づいて、修正対象パターンが無くなるまでパターンの設計を繰り返し行うことにより、設計通りのパターンが得られる。
【０１１１】
上記一連の作業は、実際にパターンが形成された回路パターンが形成された基板（ウエハ）が無くても、すべてシミュレーションで行うことができる。したがって、これら一連の作業を実基板を使わずに行い、補正を実施した後のデザイン（危険箇所領域が分かりやすい形で呈示されるデザイン）を出力するソフトウエアを作成することにより、大幅な手順とコストを削減することができる。
【０１１２】
以上、本発明の実施形態について説明したが、本発明はこれらの実施形態に限定されるものではない。例えば、上記実施形態では後方散乱係数ηに基づいた評価方法について説明したが、後方散乱経βｂに基づいた評価方法も同様に実施でき、同様の効果が得られる。すなわち、基板（ウエハ）中に存在する配線層の厚さおよび深さによって、基板（ウエハ）内で変化する後方散乱経βｂを見積もることで、後方散乱経βｂに基づいた評価方法と同様の効果が得られる評価方法を実施することができる。
【０１１３】
また、上記実施形態では、電子ビーム露光の場合について説明したが、イオンビーム等の他の荷電粒子ビームを用いても構わない。
【０１１４】
また、以上述べた本実施形態のリソグラフィ評価方法は、プログラムとしても実施できる。すなわち、本実施形態のリソグラフィ評価方法の図３のステップＳ１−Ｓ３（手順）または図１５のステップＳ１１−Ｓ１４（手順）をプログラムに実行させるものである。さらに、本実施形態のリソグラフィプロセスの図２２のステップＳ２１−Ｓ２６（手順）をプログラムとして実行させることも可能である。
【０１１５】
さらに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１１６】
その他、本発明の要旨を逸脱しない範囲で、種々変形して実施できる。
【図面の簡単な説明】
【０１１７】
【図１】評価対象の基板を示す断面図。
【図２】評価対象の基板中のＷ配線層の厚さと後方散乱係数ηとの関係を示す図。
【図３】評価対象の基板の平面図および断面図。
【図４】実施形態の電子ビームリソグラフィの評価方法を示すフローチャート。
【図５】評価対象の基板の区分の仕方を示す図。
【図６】採用されないＣｕ配線の層数を説明するための断面図。
【図７】寸法誤差と配線層数との関係を示す図。
【図８】配線層数が四つの基板を示す断面図。
【図９】配線層数が四つの場合の寸法誤差と配線層数との関係を示す図。
【図１０】場所によってＷ配線の厚さ（Ｗ配線の層数）が異なる基板を示す断面図。
【図１１】図１０の基板上にレジストパターンを形成した場合に、Ｗ配線の厚さ（Ｗ配線の層数）によって後方散乱係数がどのように変化するかをシミュレーションにより調べた結果を示す図。
【図１２】場所によってＷ配線の深さが異なる基板を示す断面図。
【図１３】図１１の基板上にレジストパターンを形成した場合に、Ｗ配線の深さによって後方散乱係数がどのように変化するかをシミュレーションにより調べた結果を示す図。
【図１４】Ｗ配線の厚さと後方散乱係数との関係およびＷ配線の深さ位置と後方散乱係数との関係を同一図上に示した図。
【図１５】反射エネルギー量の配線層の厚さおよび深さの依存性を求める方法を示すフローチャート。
【図１６】評価対象の基板を示す平面図。
【図１７】図１６の平面図のＢ−Ｂ’断面図。
【図１８】評価対象の基板の区分の仕方を示す図。
【図１９】３層の多層配線の配置関係を示す図。
【図２０】配線層の厚さと後方散乱係数との関係および配線層の深さと後方散乱係数との相対関係を同一グラフ上に表した図。
【図２１】配置関係ｃｏｎｆｉｇ．２−４の配線層が、図２０のどこの位置に該当するかを示した図。
【図２２】実施形態の電子ビームリソグラフィプロセスを示すフローチャート。
【符号の説明】
【０１１８】
１…シリコン基板、２…酸化シリコン膜、３−６…Ｗ配線層、７…Ａｌ配線層、８…レジスト、１１…シリコン基板、１２…酸化シリコン膜、１３，１４…Ｃｕ配線層、１５…レジスト、１６…Ｃｕ配線層、１７…配線層、２１…シリコン基板、２３−２６…Ｗ配線層、２７…Ａｌ配線層、２８…レジスト。
【図１】
2005159029.tif 000003
【図２】
2005159029.tif 000004
【図３】
2005159029.tif 000005
【図４】
2005159029.tif 000006
【図５】
2005159029.tif 000007
【図６】
2005159029.tif 000008
【図７】
2005159029.tif 000009
【図８】
2005159029.tif 000010
【図９】
2005159029.tif 000011
【図１０】
2005159029.tif 000012
【図１１】
2005159029.tif 000013
【図１２】
2005159029.tif 000014
【図１３】
2005159029.tif 000015
【図１４】
2005159029.tif 000016
【図１５】
2005159029.tif 000017
【図１６】
2005159029.tif 000018
【図１７】
2005159029.tif 000019
【図１８】
2005159029.tif 000020
【図１９】
2005159029.tif 000021
【図２０】
2005159029.tif 000022
【図２１】
2005159029.tif 000023
【図２２】
2005159029.tif 000024